(57)【要約】【課題】はんだの過剰な濡れ拡がりによって生じる不具合を回避した、高品質な半導体モジュールを提供できる。【解決手段】半導体モジュールは、金属板２と、金属板２の上に設けられたはんだ３と、はんだ３の上に搭載された接合対象部品（半導体チップ４）と、金属板２の上面上で接合対象部品（半導体チップ４）の周囲に線状に設けられた３本のガイド部２ａ１〜２ａ３と、を備える。３本のガイド部２ａ１〜２ａ３は周辺領域より表面粗さが大きい金属表面を有する。【選択図】図１
2019195009.tif 000002
【特許請求の範囲】
【請求項１】
金属板と、
前記金属板の上に設けられたはんだと、
前記はんだの上に搭載された接合対象部品と、
前記金属板の上面上で前記接合対象部品の周囲に線状に設けられ、周辺領域より表面粗さが大きい金属表面を有するガイド部と、を備える
ことを特徴とする半導体モジュール。
【請求項２】
前記ガイド部は、複数本であることを特徴とする請求項１に記載の半導体モジュール。
【請求項３】
前記ガイド部の全体は、前記はんだの内側に収まるように配置されていることを特徴とする請求項１又は２に記載の半導体モジュール。
【請求項４】
平面パターンで、前記ガイド部の内側には閉鎖面が規定され、
前記はんだは前記閉鎖面内にのみ局在することを特徴とする請求項１〜３のいずれか一項に記載の半導体モジュール。
【請求項５】
前記接合対象部品は、半導体チップであることを特徴とする請求項１〜４のいずれか一項に記載の半導体モジュール。
【請求項６】
前記接合対象部品から最も外側に位置する前記ガイド部は、固化した前記はんだの厚みと同じ幅で前記接合対象部品から離間していることを特徴とする請求項５に記載の半導体モジュール。
【請求項７】
前記ガイド部は、複数の前記接合対象部品の並設方向に沿って平行に延びることを特徴とする請求項１〜３のいずれか一項に記載の半導体モジュール。
【請求項８】
前記接合対象部品は、接続端子であることを特徴とする請求項７に記載の半導体モジュール。
【請求項９】
前記ガイド部は、前記接続端子と半導体チップとの間に位置することを特徴とする請求項８に記載の半導体モジュール。
【請求項１０】
前記ガイド部の線は、開放端を有することを特徴とする請求項１又は２に記載の半導体モジュール。
【請求項１１】
前記ガイド部は、前記はんだの流動方向に直交する直交部と、前記流動方向に平行な平行部とを有することを特徴とする請求項１に記載の半導体モジュール。
【請求項１２】
前記ガイド部は、前記接合対象部品の下に位置することを特徴とする請求項１に記載の半導体モジュール。
【請求項１３】
複数本の前記ガイド部は、前記接合対象部品の下の前記金属板の上面上で放射状、または網目状に延びることを特徴とする請求項１２に記載の半導体モジュール。
【請求項１４】
前記接合対象部品下の前記ガイド部は、複数の前記接合対象部品の下に位置し、複数の前記接合対象部品の下で繋がっていることを特徴とする請求項１２に記載の半導体モジュール。
【請求項１５】
金属板の上面上のはんだ配置予定領域の周囲にレーザー光を照射して、周辺領域より表面粗さが大きい金属表面を有するガイド部を線状に形成する工程と、
前記はんだ配置予定領域にはんだを配置する工程と、
配置された前記はんだの上に前記はんだとの接合対象部品を搭載する工程と、
前記はんだと前記ガイド部との界面における酸化膜の形成を阻害する工程と、
前記接合対象部品側から外側に流動する前記はんだを、前記ガイド部の表面上で捕獲し、前記ガイド部の延びる方向に誘導する工程と、を含む
ことを特徴とする半導体モジュールの製造方法。
【請求項１６】
前記レーザー光は、酸化雰囲気下で照射され、
前記酸化膜の形成を阻害する工程として、還元剤を含んだフラックスを有する前記はんだを前記ガイド部に接触させた状態で流動させることによって、前記レーザー光の照射によって前記ガイド部の表面に形成された酸化膜を除去する処理を含むことを特徴とする請求項１５に記載の半導体モジュールの製造方法。
【請求項１７】
前記レーザー光は、酸化雰囲気下で照射され、
前記酸化膜の形成を阻害する工程として、前記はんだを加熱する前に、予め還元剤を含んだフラックスを前記ガイド部に塗布することによって、前記レーザー光の照射によって前記ガイド部の表面に形成された酸化膜を除去する処理を含むことを特徴とする請求項１６に記載の半導体モジュールの製造方法。
【請求項１８】
前記レーザー光は、酸化雰囲気下で照射され、
前記酸化膜の形成を阻害する処理として、前記はんだを還元雰囲気下又は不活性雰囲気下で加熱することによって、前記レーザー光の照射によって前記ガイド部の表面に形成された酸化膜を除去する処理を含むことを特徴とする請求項１５に記載の半導体モジュールの製造方法。
【請求項１９】
前記酸化膜の形成を阻害する工程として、前記レーザー光を不活性雰囲気下で照射することによって、前記ガイド部の表面の酸化膜の形成を抑制する処理を含むことを特徴とする請求項１５に記載の半導体モジュールの製造方法。
【発明の詳細な説明】
【技術分野】
【０００１】
本発明は、半導体モジュール及び半導体モジュールの製造方法に関する。
【背景技術】
【０００２】
半導体モジュールにおいては、半導体チップや接続端子等を金属箔上ではんだ付けする際、加熱等によって流動性が高められたはんだが周囲に過剰に濡れ拡がることによって、ワイヤーボンディング領域への干渉等の不具合が引き起こされる場合がある。はんだの濡れ拡がりを防止する技術として特許文献１には、銅被膜の上面で半導体チップをはんだ付けする領域の周囲にレーザー光を照射して、銅被膜の上面から盛り上がる段差を銅酸化膜によって形成する技術が開示されている。特許文献１の場合、形成された段差によって、はんだ付けの際に流動するはんだが堰き止められるとされている。
【０００３】
また特許文献２には、金属回路層の上面上で半導体チップと超音波金属接続領域との間に、内側に酸化銅やニッケル酸化物等が埋め込まれた線状の溝を設け、この溝の内側に金属酸化物を埋め込む技術が開示されている。特許文献２の場合、金属酸化物の表面によって、はんだの流動の防止が図られている。また特許文献２中では、酸化銅やニッケル酸化物の表面は微細な荒れ形状であるため、銅やニッケルの表面より、溶融したはんだの流動を防止できる旨が開示されている。
【０００４】
しかし本発明者による検討の結果、特許文献１及び特許文献２のように、酸化膜又は酸化物を用いた技術では、はんだの濡れ拡がりを必ずしも有効に防止できない場合があることが判明した。
【先行技術文献】
【特許文献】
【０００５】
【特許文献１】特開平０８−３１８４８号公報
【特許文献２】特開２０１３−２４７２５６号公報
【発明の概要】
【発明が解決しようとする課題】
【０００６】
本発明は上記した問題に着目し、従来の酸化膜等を用いた技術とは異なる新規な解決手段として為されたものであって、はんだの過剰な濡れ拡がりによって生じる不具合を回避した、高品質な半導体モジュールを提供することを目的とする。
【課題を解決するための手段】
【０００７】
上記課題を解決するために、本発明に係る半導体モジュールのある態様は、金属板と、金属板の上に設けられたはんだと、はんだの上に搭載された接合対象部品と、金属板の上面上で接合対象部品の周囲に線状に設けられ、周辺領域より表面粗さが大きい金属表面を有するガイド部と、を備えることを要旨とする。
【０００８】
また本発明に係る半導体モジュールの製造方法のある態様は、金属板の上面上のはんだ配置予定領域の周囲にレーザー光を照射して、周辺領域より表面粗さが大きい金属表面を有するガイド部を線状に形成する工程と、はんだ配置予定領域にはんだを配置する工程と、配置されたはんだの上にはんだとの接合対象部品を搭載する工程と、はんだとガイド部との界面における酸化膜の形成を阻害する工程と、接合対象部品側から外側に流動するはんだを、ガイド部の表面上で捕獲し、ガイド部の延びる方向に誘導する工程と、を含むことを要旨とする。
【発明の効果】
【０００９】
本発明によれば、はんだの過剰な濡れ拡がりによって生じる不具合を回避した、高品質な半導体モジュールを提供できる。
【図面の簡単な説明】
【００１０】
【図１】本発明の第１の実施の形態に係る半導体モジュールの構成の概略を、一部を切り欠いて模式的に説明する斜視図（鳥瞰図）である。
【図２】第１の実施の形態に係る半導体モジュールの構成の概略を模式的に説明する平面図である。
【図３】図２中のＡ−Ａ線方向から見た断面図である。
【図４】第１の実施の形態に係る半導体モジュールの製造方法の概略を模式的に説明する工程平面図である（その１）。
【図５】第１の実施の形態に係る半導体モジュールの製造方法の概略を模式的に説明する工程断面図である（その２）。
【図６】第１の実施の形態に係る半導体モジュールの製造方法の概略を模式的に説明する工程平面図である（その３）。
【図７】図７（ａ）は、図５中のＢ部分の拡大図である。図７（ｂ）は、図１３中のＥ部分の拡大図である。
【図８】金属板の上面に対してレーザー光が照射された後、還元処理を施すことなく酸化膜が残存した上面の状態を示すＳＥＭ画像である。
【図９】図８中のレーザー光の照射領域の部分拡大画像である。
【図１０】金属板の上面に対してレーザー光が照射された後、還元処理を施して酸化膜が除去された上面の状態を示すＳＥＭ画像である。
【図１１】図１０中のレーザー光の照射領域の部分拡大画像である。
【図１２】第１の実施の形態に係る半導体モジュールの製造方法の概略を模式的に説明する工程平面図である（その４）。
【図１３】図１２中のＤ−Ｄ線方向から見た断面図である。
【図１４】図１４（ａ）→図１４（ｂ）→図１４（ｃ）→図１４（ｄ）の順に、第１の実施の形態に係る半導体モジュールの製造方法の概略を模式的に説明する工程平面図である（その５）。
【図１５】第１比較例に係る半導体モジュールの構成の概略を模式的に説明する平面図である。
【図１６】図１５中のＦ−Ｆ線方向から見た断面図である。
【図１７】第２比較例に係る半導体モジュールの構成の概略を模式的に説明する平面図である。
【図１８】第２の実施の形態に係る半導体モジュールの構成の概略を模式的に説明する平面図である。
【図１９】図１９（ａ）は第２の実施の形態に係る半導体モジュールの製造方法において、酸化膜の形成を阻害する工程として、不活性雰囲気下でのレーザー光の照射によって酸化膜の形成を抑制する方法を模式的に説明する工程断面図である。図１９（ｂ）は第２の実施の形態に係る半導体モジュールの製造方法の概略を模式的に説明する工程平面図である。
【図２０】第３比較例に係る半導体モジュールの構成の概略を模式的に説明する平面図である。
【図２１】図２１（ａ）は放射状に延びるガイド部を有する第１変形例に係る半導体モジュールの構成の概略を模式的に説明する平面図であり、図２１（ｂ）は網目状に延びるガイド部を有する第１変形例に係る半導体モジュールの構成の概略を模式的に説明する平面図である。
【図２２】第２変形例に係る半導体モジュールの構成の概略を、一部を切り欠いて模式的に説明する斜視図である。
【図２３】第３変形例に係る半導体モジュールの構成の概略を模式的に説明する平面図である。
【図２４】酸化膜の形成を阻害する工程として、還元雰囲気下でのはんだ付けによって形成された酸化膜を除去する方法を模式的に説明する工程断面図である。
【発明を実施するための形態】
【００１１】
以下に本発明の第１及び第２の実施の形態を説明する。以下の図面の記載において、同一又は類似の部分には同一又は類似の符号を付している。但し、図面は模式的なものであり、厚みと平面寸法との関係、各装置や各部材の厚みの比率等は現実のものとは異なることに留意すべきである。したがって、具体的な厚みや寸法は以下の説明を参酌して判定すべきものである。また、図面相互間においても互いの寸法の関係や比率が異なる部分が含まれていることは勿論である。また、以下の説明における「左右」や「上下」の方向は、単に説明の便宜上の定義であって、本発明の技術的思想を限定するものではない。よって、例えば、紙面を９０度回転すれば「左右」と「上下」とは交換して読まれ、紙面を１８０度回転すれば「左」が「右」に、「右」が「左」になることは勿論である。
【００１２】
―第１の実施の形態―
＜半導体モジュールの構造＞
第１の実施の形態に係る半導体モジュールは、図１に示すように、絶縁板１及び絶縁板１の上に接合して設けられた金属板２を有する積層基板（１，２）と、金属板２の上に設けられたはんだ３とを備える。はんだ３の上には半導体チップ４が搭載されている。
【００１３】
金属板２の上面上で半導体チップ４の周囲には、３本の線状の第１のガイド部２ａ１〜２ａ３が、半導体チップ４の外縁に沿って互いにほぼ等間隔で平行に形成されている。第１のガイド部２ａ１〜２ａ３全体は、固化したはんだ３の内側に収まるように配置されている。図１中の切り欠き部分によって示すように、金属板２の上面上で隣り合う第１のガイド部２ａ１〜２ａ３間には、２個の中間部２ｂ１，２ｂ２が設けられている。
【００１４】
金属板２は、導電性に優れた材質により構成されている。このような材質として、例えば、銅、または、銅合金がある。また、金属板２は、銅、アルミニウム、または、少なくともこれらの一種を含む合金により構成された基材と、その表面に他の材質で作製された表面層を積層して構成することも可能である。表面層の材質として、例えば、ニッケル、金、錫、または、少なくともこれらの一種を含む合金がある。
【００１５】
金属板２は、金属箔であってもよいし、或いは、回路パターンに応じた形状からなるリードフレームであってよい。金属板２上には、半導体チップ４がはんだ３を介して接合されている。なお、このような金属板２上には、半導体チップ４の他に、適宜サーミスタやコンデンサ等の電子部品、接続端子等の配線部材がはんだ３を介して接合されていてもよい。また、このような金属板２上には、半導体チップ４の他に、適宜ボンディングワイヤーや端子ブロックが接合されていてもよい。
【００１６】
金属板２は、その下に絶縁板１が配置されていてもよい。絶縁板１は、絶縁性で熱伝導性に優れた材質により構成されている。このような材質として、例えば、酸化アルミニウム、窒化アルミニウム、窒化珪素等のセラミックスがある。尚、図示を省略するが、絶縁板１の下面側にも上面側の金属板２と同様に、金属板が設けられてもよい。このような下面側の金属板は、熱伝導性に優れた材質により構成されている。このような材質として、例えば、銅、または、銅合金がある。また、金属板は、銅、アルミニウム、または、少なくともこれらの一種を含む合金により構成された基材と、その表面に他の材質で作製された表面層を積層して構成することも可能である。表面層の材質として、例えば、ニッケル、金、錫、または、少なくともこれらの一種を含む合金がある。このような構成を有する積層基板として、例えば、ＤＣＢ（Direct Copper Bonding）基板、ＡＭＢ（Active Metal Blazed）基板を用いることができる。
【００１７】
半導体チップ４は、パワー半導体チップであり、本発明の「接合対象部品」に対応する。半導体チップ４は、例えば、シリコンまたは炭化シリコンから構成された絶縁ゲート型バイポーラトランジスタ（ＩＧＢＴ）、金属酸化膜電界効果トランジスタ（ＭＯＳＦＥＴ）等のトランジスタ素子を含んでいる。また、半導体チップ４は、必要に応じて、ショットキーバリアダイオード（ＳＢＤ）、フリーホイーリングダイオード（ＦＷＤ）等のダイオード素子を含んでもよい。図示を省略するが、積層基板（１，２）上には半導体チップ４以外にも、半導体モジュールの構成素子として必要な、電流の入出力端子や信号端子等が、それぞれ所定の接合領域に電気的に接続されて設けられている。
【００１８】
はんだ３は、例えば、錫−銀−銅からなる合金、錫−亜鉛−ビスマスからなる合金、錫−銅からなる合金、錫−銀−インジウム−ビスマスからなる合金のうち少なくともいずれかの合金を主成分とする鉛フリーはんだにより構成される。さらに、ニッケル、ゲルマニウム、コバルトまたはシリコン等の添加物が含まれてもよい。
【００１９】
半導体モジュールは、必要な端子等の端部が外側に突出して露出した状態で、少なくとも金属板２の上面および半導体チップ４の周囲が絶縁性を有する樹脂によって内側に密に封止されることによって構成される。このような樹脂の材質として、例えば、エポキシ樹脂、フェノール樹脂、マレイミド樹脂、シリコン樹脂、シリコンゲル等の熱硬化性樹脂がある。更に、フィラーとして酸化シリコン、酸化アルミニウム、窒化ホウ素または窒化アルミニウム等を含んでもよい。絶縁板１の下面側に金属板が設けられている場合、下面側の金属板の下面は、封止樹脂の下側で外部に露出することによって半導体モジュールの放熱用の下面として使用できる。
【００２０】
図２に、本実施例の半導体モジュールの構成の概略を模式的に説明する平面図を示す。図２は、半導体チップ４側からの上面視であり、はんだ３下の金属板２上の３本の第１のガイド部２ａ１〜２ａ３が、破線で例示されている。３本の第１のガイド部２ａ１〜２ａ３は、図２に示すように、平面パターンで矩形状の半導体チップ４の周囲に、それぞれ外縁が矩形状をなす額縁型であり、いずれもほぼ等幅である。線状の第１のガイド部２ａ１〜２ａ３は開放端を有しておらず、第１のガイド部２ａ１〜２ａ３のそれぞれの内側には閉鎖面が規定される。３本の第１のガイド部２ａ１〜２ａ３のうち最も内側に位置する第１のガイド部２ａ３の矩形の内縁と、半導体チップ４の矩形の外縁とは、ほぼ同じ位置で重なっている。
【００２１】
図２中に例示されたガイド部２ａ１〜２ａ３及び中間部２ｂ１，２ｂ２は、半導体チップ４の周囲で一定の幅ｗを有する領域内に収まるように配置されている。尚、図２中で、はんだ３はドット状のハッチングを付して例示されている。図２に示すように、ガイド部２ａ１〜２ａ３は、半導体チップ４から外側に一定の幅ｗで貼り出すはんだ３のフィレットの内側に留まるように配置されている。幅ｗは、ガイド部２ａ１〜２ａ３の延びる方向に直交する方向に測った、３本の第１のガイド部２ａ１〜２ａ３のうち最も外側に位置する第１のガイド部２ａ１と半導体チップ４との距離で定義される。
【００２２】
はんだ３は、面方向においては、半導体チップ４の矩形の外縁から、３本の第１のガイド部２ａ１〜２ａ３のうち最も外側に位置する第１のガイド部２ａ１の矩形の外縁まで延びている。はんだ３は厚み方向においては、半導体チップ４の下面から金属板２の上面までの間に積層されると共に、金属板２の上面上の中間部２ｂ１，２ｂ２の上にも亘って設けられている。
【００２３】
図３に、半導体チップ４、はんだ３、金属板２の関係をあらわす断面図を示す。図３に示すように、幅ｗがはんだ３の厚みｔとほぼ同じ値に設定されることによって、金属板２の上面とはんだ３の傾斜側面とのなす角度θは４５度、或いは４５度に非常に近似する。例えば、幅ｗ及び厚みｔがいずれも約１００μｍの場合、いずれも等幅の３本の第１のガイド部２ａ１〜２ａ３及び２本の中間部２ｂ１，２ｂ２を幅ｗの領域内に配置するためには、１本のガイド部の幅及び１本の中間部の幅を、それぞれ約２０μｍに設定すればよい。
【００２４】
尚、図３中では説明の便宜のため、第１のガイド部２ａ１〜２ａ３は、やや浅く窪んだ溝状の形状で例示されているが、実際には、完全な溝形状に限定されるものではない。第１のガイド部２ａ１〜２ａ３は、周辺領域に比べて突出していなければよく、周辺領域と合わせて全体を離間して見た場合には、平坦に見える状態であっても構わない。第１のガイド部２ａ１〜２ａ３は、半導体チップ４下の領域、周囲の中間部２ｂ１，２ｂ２およびガイド部２ａ１〜２ａ３の周囲を含む周辺領域よりも表面粗さがより高められ、荒い凹凸形状を有する金属板２の領域である。
【００２５】
第１の実施の形態に係る半導体モジュールでは、はんだ３と第１のガイド部２ａ１〜２ａ３との接触界面には酸化膜が存在しない、或いは酸化膜は実質的に存在しないと見做せる程度の極めて小さな分布に留められた状態が実現されている。そしてはんだ３は、第１のガイド部２ａ１〜２ａ３の上面に酸化膜を介さず直接接触した状態で、第１のガイド部２ａ１〜２ａ３によって規定される閉鎖面の内側の領域内にのみ局在し、フィレット形状が設計された形状から外れることなく、整えられている。
【００２６】
＜半導体モジュールの製造方法＞
次に第１の実施の形態に係る半導体モジュールの製造方法について、図４〜図１４を参照して説明する。まず図４に示すように、絶縁板１の上に金属板２が設けられた積層基板（１，２）を用意する。金属板２の上面には、図４中の金属板２の上面の中央には、後の工程において半導体チップ４との接合用のはんだ３が配置される第１のはんだ配置予定領域２ｃが、破線の矩形状の領域で例示されている。
【００２７】
次に図５に示すように、３本の第１のガイド部２ａ１〜２ａ３を、内側に閉鎖面が規定されるように、金属板２の上面の第１のはんだ配置予定領域２ｃの周囲に額縁型に設ける。図５は、はんだ３が配置される前であって、図６中のＣ−Ｃ線方向から見た場合の半導体モジュールの断面図に対応する。第１のガイド部２ａ１〜２ａ３は、例えば、金属板２の上面に所定のエネルギー密度のエキシマレーザー等のレーザー光を直接照射、或いは所望の開口パターンが形成されたマスクを介してスキャン照射することによって実現できる。レーザー光は、エキシマレーザーに限らず、ＹＡＧレーザー、炭酸ガスレーザー等でもよい。図６に示すように、レーザー光の照射によって、額縁型の第１のガイド部２ａ１〜２ａ３が描かれる。
【００２８】
レーザー光が酸素（Ｏ２）を含む雰囲気下で照射された場合、図７（ａ）に示すように、金属板２の上面上の照射領域表面には、酸化膜５ａ１〜５ａ３が形成される。図７（ａ）中においても、レーザー光の照射領域は、溝によって模式的に例示されているが、実際の表面形状はこれに限定されるものではない。酸化膜５ａ１〜５ａ３が形成された第１のガイド部２ａ１〜２ａ３は、周辺領域に比べて突出、平坦、窪みのいずれのパターンであっても構わない。酸化膜５ａ１〜５ａ３が形成された第１のガイド部２ａ１〜２ａ３は、周辺領域よりも表面粗さが高められ、荒い凹凸形状を有する金属板２の領域である。そして、第１の実施の形態に係る半導体モジュールの製造方法においては、酸化膜５ａ１〜５ａ３の形成を阻害する処理として、一旦形成された酸化膜５ａ１〜５ａ３を改めて除去する工程が実施される。
【００２９】
ここで、酸化膜５ａ１〜５ａ３を除去する方法としては、還元処理がある。還元処理は、例えば、レーザー光の照射後、はんだ付け工程において、還元剤を含むフラックスを含有したはんだを用いて行われる。はんだ付け工程におけるリフロー処理等の加熱によって、フラックスをガイド部２ａ１〜２ａ３の上面に接触させることで、ガイド部２ａ１〜２ａ３表面の酸化膜５ａ１〜５ａ３を除去する。このような還元剤を含むフラックスの材質として、例えば、アビエチン酸等のロジン還元剤、およびブチルカルビトール等の溶剤等がある。更に、アクリル系やポリエーテル系等のポリマー、トリグリセリドや脂肪酸エステル等のチキソ剤、アジピン酸やフマル酸等の活性剤等を適宜含んでもよい。図７（ｂ）中においても、レーザー光の照射領域は、溝によって模式的に例示されているが、実際の表面形状はこれに限定されるものではない。酸化膜５ａ１〜５ａ３が除去された第１のガイド部２ａ１〜２ａ３は、周辺領域に比べて、平坦または窪んでいる。また、酸化膜５ａ１〜５ａ３が除去された第１のガイド部２ａ１〜２ａ３は、周辺領域よりも表面粗さが高められ、荒い凹凸形状を有する金属板２の領域である。
【００３０】
図８は、酸化膜５ａ１〜５ａ３が成膜された金属板２の上面の状態を推測するために、レーザー光が照射された金属板２の上面に還元処理を施すことなく、成膜された酸化膜が上面に残存した状態の上面を撮影したＳＥＭ画像の例である。図８中の画像は倍率が５００倍で金属板２の上面状態を示し、図９中の画像は倍率が２０００倍で金属板２の上面でレーザー光が照射された領域の状態を示す。図８中には、移動しながら照射されたレーザー光の複数本の鱗状の軌跡が、左上側から右下側に向かって延びる状態が例示されている。第１のガイド部２ａ１〜２ａ３に相当するレーザー光の照射領域は、その周辺領域であるレーザー光の非照射領域よりも表面粗さが高められ、荒い凹凸形状を有する金属板２の領域であることが分かる。
【００３１】
一方、図１０は、酸化膜５ａ１〜５ａ３が除去された金属板２の上面の状態を推測するために、レーザー光が照射された金属板２の上面に還元処理を施して、成膜された酸化膜が上面から除去された状態の上面を撮影したＳＥＭ画像の例である。図１０中の画像は倍率が５００倍で金属板２の上面状態を示し、図１１中の画像は倍率が２０００倍で金属板２の上面でレーザー光が照射された領域の状態を示す。図１０中には、移動しながら照射されたレーザー光の複数本の鱗状の軌跡が、左上側から右下側に向かって延びる状態が、図８の場合と同様に例示されている。第１のガイド部２ａ１〜２ａ３に相当するレーザー光の照射領域は、その周辺領域であるレーザー光の非照射領域よりも表面粗さが高められ、荒い凹凸形状を有する金属板２の領域であることが分かる。
【００３２】
更に、図９及び図１１を比較すると、金属板２の上面から酸化膜が除去された場合、酸化膜が除去されない場合に比べて、上面の凹凸がより細かく形成されることが分かる。図９及び図１１を参照して分かるように、第１のガイド部２ａ１〜２ａ３の上面上で酸化膜５ａ１〜５ａ３が除去されることにより、上面上の表面粗さの値は、レーザー光が照射されていない中間部２ｂ１，２ｂ２上の表面粗さより遥かに大きくなる。
【００３３】
次に図５及び図６に示すように、第１のガイド部２ａ１〜２ａ３の矩形状の閉鎖面の内側で、第１のはんだ配置予定領域２ｃの上にはんだ３ａを配置する。配置されるはんだ３ａは、後の工程において流動可能な性質を有していればよく、例えばクリームはんだでもチップはんだでもよい。はんだを配置する際、上記したように、還元剤を含むフラックスを含有したはんだを用いれば、酸化膜５ａ１〜５ａ３が除去される。
【００３４】
また、配置されるはんだ３ａの体積は、流動する際、金属板２上の最も外側の第１のガイド部２ａ１の外側に張り出さないように、金属板２の上面及び半導体チップ４の下面間の空間内で占める、固化後のはんだ３の体積を考慮して設定される。
【００３５】
次に図１２及び図１３に示すように、配置されたはんだ３ａの上に半導体チップ４を搭載する。
【００３６】
次に、はんだ付け工程として、リフロー処理等によって所定温度に加熱し、はんだ３ａを溶融させる。はんだを溶融することで、はんだの流動性を高め、図１４（ａ）に示すように、流動性が高められたはんだ３ｂを半導体チップ４の外側に流動させる。図１４（ａ）中には、半導体チップ４の上辺側から、外側の上側に向かって張り出すように流動するはんだ３ｂが、内側に斜線のパターンを付して例示されている。
【００３７】
はんだ３ｂの流動時、第１のガイド部２ａ１〜２ａ３の表面上の酸化膜５ａ１〜５ａ３が除去され、表面粗さが高められていることによって、第１のガイド部２ａ１〜２ａ３の表面上におけるはんだ３ｂの濡れ性は、中間部２ｂ１，２ｂ２上の濡れ性より、非常に大きく高められている。そのため、流動によって３本の第１のガイド部２ａ１〜２ａ３のうち最も内側の第１のガイド部２ａ１の上面上に移動したはんだ３ｂは、第１のガイド部２ａ１の表面に堅固に捕獲（トラップ）され、第１のガイド部２ａ１の上側で隣接する中間部２ｂ１の上面上に向かって溢れる流動は大きく抑制される。結果、はんだ３ｂは、半導体チップ４から中間部２ｂ１，２ｂ２に向かう方向（図１４（ａ）中の下側から上側の方向）よりも、図１４（ａ）中で第１のガイド部２ａ１〜２ａ３の延びる左右方向に沿って、図１４（ａ）中の中央から外側に流動するように誘導される。
【００３８】
一方、はんだ３ｂが最も内側の第１のガイド部２ａ１の表面にすべて捕獲され切れない場合、捕獲され切れなかった部分のはんだ３ｂは、一旦、第１のガイド部２ａ１の上側の中間部２ｂ１の上面上に移動する。更に、中間部２ｂ１の上面に捕獲され切れなかった部分のはんだ３ｂは、中間部２ｂ１の図１４（ａ）中の上側で隣接する、３本の第１のガイド部２ａ１〜２ａ３のうち中央の第１のガイド部２ａ２の上面上に移動する。中央の第１のガイド部２ａ２の上面上においても、最も内側の第１のガイド部２ａ１の場合と同様に、はんだ３ｂは、第１のガイド部２ａ２の延びる左右方向に沿って、図１４（ａ）中の中央から外側に流動するように誘導される。
【００３９】
中間部２ｂ１の上面上のはんだ３ｂは、最も内側の第１のガイド部２ａ１の上面上のはんだ３ｂ及び中央の第１のガイド部２ａ２の上面上のはんだ３ｂに接触して両側から挟まれる。そのため図１４（ｂ）に示すように、中間部２ｂ１の上面上のはんだ３ｂも、両側のそれぞれのはんだ３ｂの流動に牽引されることによって、左右方向へ流動するように誘導される。
【００４０】
また、中央の第１のガイド部２ａ２の上面に捕獲され切れなかった部分のはんだ３も、第１のガイド部２ａ２の上側の中間部２ｂ２の上面上に移動する。更に、中間部２ｂ２の上面に捕獲され切れなかった部分のはんだ３ｂは、中間部２ｂ２の図１４（ｂ）中の上側で隣接する、３本の第１のガイド部２ａ１〜２ａ３のうち最も外側の第１のガイド部２ａ３の上面上に移動する。中間部２ｂ２の上面上及び第１のガイド部２ａ３の上面上におけるそれぞれのはんだ３ｂの流動状態については、中間部２ｂ１の上面上及び第１のガイド部２ａ２の上面上の場合と同様である。すなわち３本の第１のガイド部２ａ１〜２ａ３の上面上、及び、２本の中間部２ｂ１，２ｂ２の上面上の全体において、はんだ３ｂの流動方向は一体的に誘導される。
【００４１】
次に図１４（ｃ）に示すように、流動するはんだ３ｂが第１のガイド部２ａ１〜２ａ３の矩形の上辺の両端の角を曲がって左右の２辺に到達すると、はんだ３ｂの流動方向は上側から下側に変化する。すなわちはんだ３ｂの流動方向は、流動開始時点の半導体チップ４から上辺の中間部２ｂ１，２ｂ２に向かう方向（下側から上側の方向）と逆方向に転換される。そして図１４（ｄ）に示すように、流動するはんだ３ｂが第１のガイド部２ａ１〜２ａ３の矩形の左右の２辺の下側の角をそれぞれ曲がって下辺に到達すると、はんだ３ｂの流動方向は外側から中央に転換される。
【００４２】
図１４（ａ）〜図１４（ｄ）に示したように、はんだ３ｂが半導体チップ４の周囲で周回状に流動する間、はんだ３ｂは第１のガイド部２ａ１〜２ａ３の上面上、及び、中間部２ｂ１，２ｂ２の上面上の両方において一体的に誘導される。そのためはんだ３ｂは、第１のガイド部２ａ１〜２ａ３の額縁の内側の閉鎖面内の領域全体に亘って拡がる。
【００４３】
はんだ３ｂの流動が終了した時点で、はんだ３ｂは、第１のガイド部２ａ１〜２ａ３の内側の閉鎖面内にのみ留められ局在している。そしてはんだ３ｂが冷却され、固化することによって、金属板２及び半導体チップ４間の電気的な接続が完成する。
【００４４】
そして、半導体チップ４以外の回路素子についてはんだ付けやワイヤーボンディング等の所定の接続工程を実施した後、積層基板（１，２）をトランスファー成形等によって樹脂封止することによって、第１の実施の形態に係る半導体モジュールを得られる。得られた半導体モジュールの内部では、はんだ３の過剰な濡れ拡がりが抑制され、フィレット形状が所望のパターンに実現されている。
【００４５】
＜第１比較例＞
一方、図１５に示すように、ガイド部が設けられていない第１比較例に係る半導体モジュールでは、はんだ３ｃの流動方向が制御されず、はんだ３ｃは主に一方向（図１５中の左側）に向かって流れ、金属板２上の不必要な部分へ過剰に濡れ拡がる。そのため例えば、はんだ３ｃが半導体チップ４の近傍に配置されるワイヤーボンディング部に拡がった場合、ボンディングプロセス時に接合不良等の不具合が生じる懸念が生じる。また積層基板（１，２）を樹脂封止する際、はんだ３ｃ及び封止樹脂間の密着性が低いため、はんだ３ｃが過剰に濡れ拡がると、はんだ３ｃと接触する部分の封止樹脂が剥離し易くなり、剥離に起因した半導体モジュールの短絡の懸念も生じる。
【００４６】
また第１比較例の場合、図１６に示すように、半導体チップ４の下側のはんだ３ｃの膜厚が一様に確保できず、膜厚にムラが生じる。そのため、膜厚ムラに起因してはんだクラックが発生したり、半導体モジュールの熱抵抗が増大したりする。また膜厚ムラに起因して、半導体チップ４の設定範囲を超える位置ズレや回転等の変位が誘起される。
【００４７】
＜第２比較例＞
更に図１７中に例示した第２比較例に係る半導体モジュールでは、半導体チップ４の周囲の金属板２の上面に複数の線が、全体として拡がり抑制領域２ｄをなして、半導体チップ４から大きく離間して半導体チップ４を取り囲むように設けられている。拡がり抑制領域２ｄは、平面パターンで矩形状の額縁型であり、拡がり抑制領域２ｄに含まれる複数の線は、レーザー光が照射された加工面である。加工面の線は、平面パターンで、半導体チップ４の外縁の矩形の縦辺及び横辺と同時に交差するように斜めに描かれている。しかし本発明の第１の実施の形態の場合のような、半導体チップ４の周囲で、内側に閉鎖面を規定する線状のガイド部は設けられていない。
【００４８】
また拡がり抑制領域２ｄに含まれる加工面の線上には、図７（ａ）に示したような酸化膜５ａ１〜５ａ３がレーザー光照射の際に成膜されており、成膜された酸化膜５ａ１〜５ａ３は除去されておらず残存している。そのため、半導体チップ４側から外側に流動して拡がり、拡がり抑制領域２ｄの加工面の線上に移動したはんだ３ｄの流動方向は、
拡がり抑制領域２ｄの内側に留まるように十分に誘導されない。そしてはんだ３ｄは拡がり抑制領域２ｄの外側まで更に張り出すことになる。すなわち第２比較例の場合、はんだ３ｄの過剰な濡れ拡がりが十分に抑制されず、固化後のはんだ３ｄのフィレット形状が制御されないため、金属板２の上面上での接合不良等の不具合や封止樹脂の剥離等を効果的に防止できない。
【００４９】
第１の実施の形態に係る半導体モジュールの製造方法では、固化後のはんだ３が第１のガイド部２ａ１〜２ａ３の内側の閉鎖面内にのみ局在するように、はんだ３ｂの流動方向が第１のガイド部２ａ１〜２ａ３によって意図的に制御される。そのため、閉鎖面の外側への不必要なはんだ３の流出が確実に防止されると共に、はんだ３ｂを半導体チップ４の周囲の所望の方向に廻り込むように誘導して、顧客が要望する設計仕様に応じた適切なはんだ３のフィレット形状を実現することが可能になる。よって過剰な濡れ拡がりによって生じる不具合が回避された、高品質な半導体モジュールを製造できる。また、はんだ３ｂの過剰な濡れ拡がりが抑制されるため、積層基板（１，２）の樹脂封止の際、封止樹脂の剥離に起因した半導体モジュールの短絡を防止することができる。
【００５０】
また第１の実施の形態に係る半導体モジュールの製造方法によれば、はんだ３ｂの流動開始から流動終了までの間、はんだ３ｂが閉鎖面内を周回するように流動方向が制御されるため、流動後のはんだ３ｂの膜厚の均一化がより促進される。よって膜厚ムラに起因するはんだクラックの発生を防止し、半導体モジュールの熱抵抗の増大を回避できる。また膜厚ムラに起因する半導体チップ４の不要な位置ズレや回転変位を抑制できる。
【００５１】
また第１の実施の形態に係る半導体モジュールの製造方法によれば、第１のガイド部２ａ１〜２ａ３は１本だけでなく３本設けられ、３本の第１のガイド部２ａ１〜２ａ３が連関してはんだ３ｂの流動方向の誘導を補完し合う。よって、はんだ３ｂの過剰な濡れ拡がりを一層確実に防止できる。
【００５２】
また第１の実施の形態に係る半導体モジュールの製造方法では、フラックス含有はんだを第１のガイド部２ａ１〜２ａ３の上面に接触させつつ流動させるだけで、酸化膜５ａ１〜５ａの形成が阻害できる。換言すると、レーザー光照射時およびはんだ付け工程前に特段のプロセスを必要としないため、プロセス上の負担を抑制できる。
【００５３】
また第１の実施の形態に係る半導体モジュールの製造方法では、酸化膜５ａ１〜５ａ３によってはんだ３ｂの濡れ拡がりを防止しようとする従来の手法とは反対に、第１のガイド部２ａ１〜２ａ３の上面上から酸化膜５ａ１〜５ａ３を積極的に排除する。ここで通常、レーザー光の照射によって酸化膜５ａ１〜５ａ３を厚く形成するためには、比較的大きな出力のレーザー光が必要である。しかし第１の実施の形態によれば、こうした酸化膜５ａ１〜５ａ３の形成が不必要であり、第１のガイド部２ａ１〜２ａ３については表面粗さが高められるだけのレーザー光の出力で済む。よって、レーザー光の出力を低く抑えることが可能になるため、レーザープロセス上の負担を軽減できる。また、酸化膜５ａ１〜５ａ３による従来の手法では、はんだ３ａの濡れ拡がりを防止するだけである。しかし第１の実施の形態に係る半導体モジュールでは、はんだ３ａを半導体チップ４の周囲で周回状に誘導することで、はんだ３ａの濡れ拡がり防止だけでなく、はんだ３ａの膜厚の均一化や適切なフィレット形状制御に寄与することができる。
【００５４】
また第１の実施の形態に係る半導体モジュールの製造方法によれば、第１のガイド部２ａ１〜２ａ３は、半導体チップ４から最も外側に位置する第１のガイド部２ａ１がはんだ３の厚みｔと同じ幅ｗで半導体チップ４から離間する。よって、金属板２の上面とはんだ３の傾斜側面とのなす角度θが４５度に近付き、はんだ接合の状態をより良好に保つことが可能になる。
【００５５】
―第２の実施の形態―
第１の実施形態に係る半導体モジュールでは、線状の第１のガイド部２ａ１〜２ａ３は、平面パターンで、内側に閉鎖面を規定するように、換言すると、線の両端が連結され開放端を有さないように構成されていた。しかし本発明の第２の実施の形態に係る半導体モジュールでは、線状の第２のガイド部は両端が連結されておらず、開放端を有し、内側に閉鎖面が規定されない点が第１の実施の形態の場合と異なる。また第２の実施の形態に係る半導体モジュールの製造方法においては、酸化膜５ａ１〜５ａ３の形成を阻害する処理として、形成された酸化膜５ａ１〜５ａ３を除去する工程の代わりに、レーザー光照射時に酸化膜５ａ１〜５ａ３の形成を抑制する工程が実施される。
【００５６】
図１８に示すように、第２の実施の形態に係る半導体モジュールは、絶縁板１及び絶縁板１の上面に接合して設けられた金属板２を有する積層基板（１，２）と、金属板２の上にはんだ３ｆａ〜３ｆｃを介して搭載された接続端子６ａ〜６ｃと、を備える。接続端子６ａ〜６ｃは本発明の「接合対象部品」に対応する。
【００５７】
接続端子６ａ〜６ｃは、半導体チップ４と電気的に接続され、半導体チップへの電流の入出力配線や信号配線を行う。図１８の例では、接続端子６ａ〜６ｃは、半導体チップ４と同一の金属板２上に接合され、半導体チップ４の裏面電極と電気的に接続されている。接続端子６ａ〜６ｃは、導電性に優れた材質により構成されている。このような材質として、例えば、銅、または、銅合金がある。また、接続端子６ａ〜６ｃの表面にめっき層を形成することも可能である。このようなめっき層の材質として、例えば、ニッケル、金、錫、または、少なくともこれらの一種を含む合金がある。接続端子６ａ〜６ｃは、円柱状や角柱状のピン端子であってもよいし、或いはピン端子が内側に差し込まれる筒状のコンタクト部品であってもよい。更には板状のリードフレーム等であってもよい。また、ピン端子やコンタクト部品等は単純に直線状に延びる形状に限定されず、途中で任意に曲がっていてもよいし、リードフレーム等も全体が一様に平坦な板状に限定されず、部分的に任意に曲がっていたり凹凸を有していたりしてもよい。すなわち接続端子６ａ〜６ｃは任意の形状であってよい。
【００５８】
図１８は、半導体チップ４側からの上面視であり、金属板２の上面上で接続端子６ａ〜６ｃの周囲及び第２のガイド部２ｅの領域上には、内側にドット状のパターンが付された、はんだの濡れ拡がり部３ｈが例示されている。はんだの濡れ拡がり部３ｈ下の金属板２上の第２のガイド部２ｅが破線で例示されている。金属板２の上面上には、図１８中の接続端子６ａ〜６ｃの左側には、上下方向に線状に延びる第２のガイド部２ｅが、平面パターンで、ガイド部全体が固化したはんだ３ｆａ〜３ｆｃおよびはんだの濡れ拡がり部３ｈの内側に収まるように配置されている。第２のガイド部２ｅは、溶融時のはんだ３ｆａ〜３ｆｃを、第２のガイド部２ｅの線の延びる方向（図１８中の上下方向）に流動するように誘導する。
【００５９】
第２のガイド部２ｅより半導体チップ４側へのはんだの濡れ拡がりは防止されている。第２の実施の形態に係る半導体モジュールの他の構成については、第１の実施形態に係る半導体モジュールにおける同名の部材とそれぞれと等価であるため重複説明を省略する。
【００６０】
第２のガイド部２ｅは、第１の実施の形態における第１のガイド部２ａ１〜２ａ３と同様に、レーザー光の照射による加工面等によって実現できる。図１９（ａ）に示すように、はんだ３ｆａ〜３ｆｃが配置される前の段階で、Ｏ２含有量が極めて少ない高純度の窒素（Ｎ２）やアルゴン（Ａｒ）雰囲気等の不活性ガス雰囲気下でレーザー光の照射を行った。レーザー光は、図１９（ｂ）に示すように、金属板２の上面上で直線状に並ぶ複数の第２のはんだ配置予定領域２ｆ１〜２ｆ３の左側に、第２のはんだ配置予定領域２ｆ１〜２ｆ３の並設方向と平行に照射される。本実施例では、不活性ガス雰囲気下でレーザー光が照射されるため、第２のガイド部２ｅは、酸化膜の形成が抑制されつつ、表面粗さは周囲の領域より高められている。また、第２のガイド部２ｅは、周辺領域に比べて、平坦または窪んでいる。酸化膜の形成が抑制される方法により、第１の実施の形態から、酸化膜５ａ１〜５ａ３を除去する工程を省くことができる。
【００６１】
第２のガイド部２ｅは、その周辺領域よりも表面粗さが高められ、荒い凹凸形状を有する金属表面からなる。そのため、はんだ付け工程において、溶融時のはんだ３ｆａ〜３ｆｃが半導体チップ４側へ向かう方向（図１８中の左方向）に流動しようとする場合であっても、第２のガイド部２ｅによって、はんだ３ｆａ〜３ｆｃは半導体チップ４側への流動方向と直交する方向に誘導される。そして第２のガイド部２ｅによってはんだ３ｆａ〜３ｆｃは半導体チップ４側への移動が堰き止められ、半導体チップ４の下のはんだ３と繋がる状態が回避される。
【００６２】
一方、図２０に示すように、第２比較例に係る半導体モジュールでは、半導体チップ４と接続端子６ａ〜６ｃとの間の境界位置に第２のガイド部２ｅが設けられていない。そのため接続端子６ａ〜６ｃの下に位置する固化前のはんだ３ｆａ〜３ｆｃの、半導体チップ４側への流動が阻害されず、はんだ３ｆａ〜３ｆｃと半導体チップ４側のはんだ３とが繋がってしまう。図２０中に例示されたはんだの濡れ拡がり部３ｉのように、接続端子６ａ〜６ｃ側のはんだ３ｆａ〜３ｆｃと半導体チップ４側のはんだ３とが大きく繋がると、封止樹脂との密着力が低下してしまう。また、接続端子６ａ〜６ｃ側のはんだ３ｆａ〜３ｆｃが、半導体チップ４側のはんだ３に流動することで、接続端子６ａ〜６ｃ側のはんだ３ｆａ〜３ｆｃ量が減少し、必要な接合力を保てなくことがある。
【００６３】
第２の実施の形態に係る半導体モジュールによれば、半導体チップ４と接続端子６ａ〜６ｃとの間の境界位置に第２のガイド部２ｅが設けられることによって、半導体チップ側のはんだ３と接続端子６ａ〜６ｃ側のはんだ３ｆａ〜３ｆｃとの繋がりを防止できる。第２の実施の形態に係る半導体モジュールの他の効果については、第１の実施形態に係る半導体モジュールの場合と同様である。
【００６４】
＜第１変形例＞
図２１（ａ）に示すように、開放端を有する線状の第２のガイド部２ｇ１〜２ｇ３は、金属板２の上面上の半導体チップ４の下の領域に配置されてもよい。第１変形例に係る半導体モジュールにおいては、金属板２の上面上で半導体チップ４の下の領域に、８本の直線状の第２のガイド部２ｇ１〜２ｇ３が、平面パターンで、外側に向かって放射状に延びるように設けられている。
【００６５】
８本の第２のガイド部２ｇ１〜２ｇ３は、互いに約４５度ずつの等角度で間隔を空けて、それぞれが第１のはんだ配置予定領域２ｃの外縁と１箇所で交差して延びている。第１変形例における第２のガイド部２ｇ１〜２ｇ３も、第１のガイド部２ａ１〜２ａ３と同様に、レーザー光の照射による加工面等によって実現でき、周囲の領域より表面粗さが高められている。また、製造中に酸化膜が除去、または酸化膜の形成が阻害されることによって、酸化膜のない金属表面を有する。第１変形例に係る半導体モジュールの他の構成については、図１〜図２０を用いて説明した半導体モジュールにおける同名の部材とそれぞれと等価であるため重複説明を省略する。
【００６６】
第１変形例に係る半導体モジュールでは、第２のガイド部２ｇ１〜２ｇ３が、等角度で間隔を空けて、中央から外側に放射状に延びるように配置されている。そのため、第１のはんだ配置予定領域２ｃに配置された半導体チップ接合用のはんだが外側に均一に拡がるように流動方向が誘導されるので、半導体チップの下のはんだの膜厚の均一化を促進できる。第１変形例に係る半導体モジュールの他の効果については、第１及び第２の実施の形態に係る半導体モジュールの場合と同様である。
【００６７】
また、図２１（ｂ）に示すように、開放端を有する線状の第２のガイド部２ｇ４は、金属板２の上面上の半導体チップ４の下の領域に、間隔を空けて網目状に配置してもよい。この場合も線状の第２のガイド部２ｇ１〜２ｇ３と同様の効果が得られる。
【００６８】
＜第２変形例＞
図２２に示すように、開放端を有する線状の第２のガイド部２ｈは、金属板２の上面上で、直線状に並設された３本の接続端子６ａ〜６ｃの下に、接続端子６ａ〜６ｃの並設方向に沿って配置されてもよい。第２変形例に係る半導体モジュールでは、金属板２の上面上で、１本の直線状の第２のガイド部２ｈが、接続端子６ａ〜６ｃ接合用のはんだ３ｆａ〜３ｆｃの下に延びるように設けられている。図２２中の第２のガイド部２ｈ及びはんだ３ｆａ〜３ｆｃの周囲には、はんだの濡れ拡がり部３ｇが例示されている。
【００６９】
第２変形例における第２のガイド部２ｈも、第１のガイド部２ａ１〜２ａ３と同様に、レーザー光の照射による加工面等によって実現でき、周囲の領域より表面粗さが高められている。また、第２変形例に係る半導体モジュールは製造中に酸化膜が除去、または酸化膜の形成が抑制されることによって、酸化膜のない金属表面を有する。第２変形例に係る半導体モジュールの他の構成については、図１〜図２１を用いて説明した半導体モジュールにおける同名の部材とそれぞれと等価であるため重複説明を省略する。
【００７０】
第２変形例に係る半導体モジュールでは、第２のガイド部２ｈが、接続端子６ａ〜６ｃの直下に、複数本の接続端子６ａ〜６ｃの並設方向に沿って設けられる。そのため接続端子６ａ〜６ｃ接合用のはんだ３ｆａ〜３ｆｃが接続端子６ａ〜６ｃの周囲に留まるように流動方向が誘導される。よって、接続端子６ａ〜６ｃの下のはんだ３ｆａ〜３ｆｃの過剰な濡れ拡がりが抑制され、半導体チップ４の下のはんだ３との繋がりを防止できる。また、複数の接続端子６ａ〜６ｃにおいて、はんだ３ｆａ〜３ｆｃの一部の接続端子６ａ〜６ｃへの偏りを抑制することができる。更に、複数の接続端子６ａ〜６ｃの下に位置する第２のガイド部２ｈの表面は、はんだ３ｆａ〜３ｆｃによって部分的に覆われているように見えるが、実際には、表面が凹凸形状であるので複数の接続端子６ａ〜６ｃの下で繋がっている。よって、はんだ３ｆａ〜３ｆｃの流動方向の誘導性が更に高まる。第２変形例に係る半導体モジュールの他の効果については、第１及び第２の実施の形態に係る半導体モジュールの場合と同様である。
【００７１】
＜第３変形例＞
開放端を有する線状の第２のガイド部は、直線状に限定されず、曲線状やジグザグ状等の他の任意の形状が採用できる。例えば図２３中には、金属板２の上面上で、半導体チップ４の周囲に設けられた、平面パターンで、クランクシャフト状の第２のガイド部２ｉが例示されている。尚、図２３中の第２のガイド部２ｉは、説明の便宜のため、半導体チップ４との間の隙間が大きく誇張して描かれている。しかし実際には第１の実施の形態中で説明したように、第２のガイド部２ｉの外縁の位置は、はんだ３ｂの体積を考慮して決定された半導体チップ４からの離間距離に応じて設定され、第２のガイド部２ｉの全体が、固化したはんだの内側に収まるように配置される。
【００７２】
第２のガイド部２ｉは、はんだ３ｂの流動方向（図２３中の上側から下側の方向）と直交する直交部２ｉ１と、この直交部２ｉ１と直交しはんだ３ｂの流動方向に平行な平行部２ｉ２，２ｉ３とをそれぞれ複数有する。直交部２ｉ１と平行部２ｉ２，２ｉ３とが交互に配置されることによって、全体として線状の第２のガイド部２ｉが実現されている。直交部２ｉ１は、第１の実施の形態における第１のガイド部２ａ１〜２ａ３と同様に、はんだ３ｂの流動方向を約４５度転換する。平行部２ｉ２，２ｉ３は、流動するはんだ３ｂが平行部２ｉ２，２ｉ３に到達した際、はんだ３ｂの流動の勢いに逆らわず、勢いを緩衝するように吸収する。
【００７３】
第３変形例における第２のガイド部２ｉも、第１のガイド部２ａ１〜２ａ３と同様に、レーザー光の照射による加工面等によって実現でき、周囲の領域より表面粗さが高められている。また、製造中に酸化膜が除去、または酸化膜の形成が抑制されることによって、酸化膜のない金属表面を有する。第３変形例に係る半導体モジュールの他の構成については、図１〜図２２を用いて説明した半導体モジュールにおける同名の部材とそれぞれと等価であるため重複説明を省略する。
【００７４】
第３変形例に係る半導体モジュールによれば、第２のガイド部２ｉの平行部２ｉ２，２ｉ３によって流動するはんだ３ｂの勢いが緩衝されつつ、直交部２ｉ１によってはんだ３ｂの流動方向が転換される。よって、はんだ３ｂの過剰な濡れ拡がりをより効率よく抑制できる。また第２のガイド部２ｉの本数が少なくても、濡れ拡がり抑制効果を高く維持できる。第３変形例に係る半導体モジュールの他の効果については、第１及び第２の実施の形態に係る半導体モジュールの場合と同様である。尚、クランクシャフト状の第２のガイド部２ｉの両端を連結して内側に閉鎖面を規定することによって、第１の実施の形態の場合のように、閉鎖面の内側にはんだ及び半導体チップ４を配置することもできる。
【００７５】
―その他の実施の形態―
本発明は上記の開示した実施の形態によって説明したが、この開示の一部をなす論述及び図面は、本発明を限定するものであると理解すべきではない。本開示から当業者には様々な代替の実施の形態、実施例及び運用技術が明らかになると考えられるべきである。
【００７６】
例えば、本発明の実施の形態において、内側に閉鎖面が規定される第１のガイド部２ａ１〜２ａ３の外縁の形状は、矩形状に限定されず、所望のはんだ３のフィレット形状に合わせて適宜変更できる。また内側に閉鎖面を規定する第１のガイド部２ａ１〜２ａ３は、半導体チップ４の周囲に限定されず、接続端子等他の接合対象部品の周囲に設けられてもよい。
【００７７】
また内側に閉鎖面を規定する第１のガイド部の本数は１本でも２本でも、或いは４本以上であってもよく、本数は任意に設定できる。１本以上の第１のガイド部が設けられる場合、すべての第１のガイド部が半導体チップ４の周囲で一定の幅ｗを有する領域内に収まるように配置されることによって、金属板２の上面及びはんだ３の傾斜側面間の角度θを４５度に近づけることが可能である。
【００７８】
また第１の実施の形態では、はんだ付け工程において、レーザー光の照射領域上に成膜された酸化膜５ａ１〜５ａ３に、はんだ用フラックスが接触することによって、酸化膜が除去された。しかし酸化膜を除去する方法としては、これに限定されない。例えば、レーザー光の照射後はんだ付け工程の前に、第１のガイド部２ａ１〜２ａ３の上面上に、還元剤を含むはんだ用フラックスを塗布し、加熱することによって、酸化膜５ａ１〜５ａ３を除去できる。
【００７９】
また、図２４に示すように、例えば、はんだ付け工程の加熱溶融処理の際、積層基板（１，２）を水素（Ｈ２）等の還元性ガスを含む還元炉中に装入し加熱することによって、酸化膜５ａ１〜５ａ３が除去されてもよい。還元炉によれば、はんだ３の材料を選択する際、フラックス含有はんだに限定されず、選択肢を拡大できる点で有利である。
【００８０】
また第２の実施の形態では、不活性ガス雰囲気下でレーザー光が照射されることによって、酸化膜５ａ１〜５ａ３の形成が抑制された。この方法を用いる際、はんだ付け工程も同様に不活性ガス雰囲気下で行うことが可能である。この方法によれば、はんだ３の材料を選択する際、フラックス含有はんだに限定されず、また、はんだ付け工程を還元雰囲気で行う必要もなく選択肢を拡大できる点で有利である。
【００８１】
本発明の実施の形態において、第１の実施の形態では、酸化雰囲気下でレーザー光を照射することで酸化膜が形成され、その後の還元工程により酸化膜を除去されることで、第１のガイド部２ａ１〜２ａ３を形成する方法を示した。一方、第２の実施の形態では、不活性雰囲気下でレーザー光を照射して酸化膜の形成を抑制することで、第２のガイド部２ｅを形成する方法を示した。しかしながら、第１の実施の方法と第２の実施の方法を入れ替えることも可能である。
【００８２】
また半導体チップ４に含まれる半導体の種類は任意のものでよく、例えば、ＳｉでもＳｉＣでもよい。また本発明を用いたはんだ接合の方法は、半導体チップ４や接続端子のはんだ付けに限定されるものではなく、例えばサーミスタやコンデンサ等の各種の電子部品、リードフレーム等の各種の端子等の素子を含む、様々な接合対象部品のはんだ付けの際に適用できる。更に、セラミクス積層基板等からなる積層基板を本発明の接合対象部品とすれば、積層基板を放熱用のベース板へはんだ付けする時にも、本発明を用いたはんだ接合の方法は適用できる。
【００８３】
また図１〜図２４中に示した本発明の実施の形態及び各変形例に係る半導体モジュールに含まれる構成を部分的に組み合わせてもよい。以上のとおり本発明は、上記に記載していない様々な実施の形態等を含むとともに、本発明の技術的範囲は、上記の説明から妥当な特許請求の範囲に係る発明特定事項によってのみ定められるものである。
【符号の説明】
【００８４】
１    絶縁板
２    金属板
２ａ１〜２ａ３  第１のガイド部
２ｂ１  第１中間部
２ｂ２  第２中間部
２ｃ  第１のはんだ配置予定領域
２ｄ  拡がり抑制領域
２ｇ１〜２ｇ４  第２のガイド部
２ｈ  第２のガイド部
２ｆ１〜２ｆ３  第２のはんだ配置予定領域
２ｈ，２ｉ  第２のガイド部
２ｉ１  直交部
２ｉ２，２ｉ３  平行部
３，３ａ，３ｂ  はんだ
３ｃ，３ｄ  はんだ
３ｆａ〜３ｆｃ  はんだ
３ｇ，３ｈ，３ｉ  濡れ拡がり部
４    半導体チップ
５ａ１〜５ａ３  酸化膜
６ａ〜６ｃ  接続端子
ｔ    はんだの厚み
ｗ    はんだの張り出し領域の幅
θ  金属板の上面及びはんだの傾斜側面間の角度
【図１】
2019195009.tif 000003
【図２】
2019195009.tif 000004
【図３】
2019195009.tif 000005
【図４】
2019195009.tif 000006
【図５】
2019195009.tif 000007
【図６】
2019195009.tif 000008
【図７】
2019195009.tif 000009
【図８】
2019195009.tif 000010
【図９】
2019195009.tif 000011
【図１０】
2019195009.tif 000012
【図１１】
2019195009.tif 000013
【図１２】
2019195009.tif 000014
【図１３】
2019195009.tif 000015
【図１４】
2019195009.tif 000016
【図１５】
2019195009.tif 000017
【図１６】
2019195009.tif 000018
【図１７】
2019195009.tif 000019
【図１８】
2019195009.tif 000020
【図１９】
2019195009.tif 000021
【図２０】
2019195009.tif 000022
【図２１】
2019195009.tif 000023
【図２２】
2019195009.tif 000024
【図２３】
2019195009.tif 000025
【図２４】
2019195009.tif 000026